(57)【特許請求の範囲】
【請求項１】
脂肪族共役ジエン系単量体、および、これと共重合可能な他の単量体を共重合することにより得られる共重合体ラテックスと、
カルボン酸のアルカリ金属塩と、
２価金属の炭酸塩と、
を含み、
前記カルボン酸のアルカリ金属塩は、ロジン酸のアルカリ金属塩および／または炭素数１２〜１８のアルキル基を有する脂肪酸のアルカリ金属塩であり、
前記２価金属の炭酸塩は、前記カルボン酸のアルカリ金属塩１００質量部に対して、０．０５質量部以上、３０質量部以下の割合で配合される
ことを特徴とする、接着剤用共重合体ラテックス。
【請求項２】
脂肪族共役ジエン系単量体、および、これと共重合可能な他の単量体を含む単量体組成物を重合することにより得られる共重合体ラテックスと、
ロジン酸のアルカリ金属塩および／または炭素数１２〜１８のアルキル基を有する脂肪酸のアルカリ金属塩と、
２価金属の炭酸塩と、
を含み、
前記２価金属の炭酸塩は、前記単量体組成物１００質量部に対して、０．００５質量部以上、０．５質量部以下の割合で配合される
ことを特徴とする、接着剤用共重合体ラテックス。
【請求項３】
前記２価金属の炭酸塩が、炭酸カルシウムである
ことを特徴とする、請求項１または２に記載の接着剤用共重合体ラテックス。
【請求項４】
脂肪族共役ジエン系単量体、および、これと共重合可能な他の単量体を共重合することにより得られる共重合体ラテックスと、
レゾルシン−ホルマリン樹脂と、
カルボン酸のアルカリ金属塩と、
２価金属の炭酸塩と、
を含み、
前記２価金属の炭酸塩は、前記カルボン酸のアルカリ金属塩１００質量部に対して、０．０５質量部以上、３０質量部以下の割合で配合される
ことを特徴とする、接着剤組成物。
【請求項５】
脂肪族共役ジエン系単量体、および、これと共重合可能な他の単量体を含む単量体組成物を重合することにより得られる共重合体ラテックスと、
レゾルシン−ホルマリン樹脂と、
カルボン酸のアルカリ金属塩と、
２価金属の炭酸塩と、
を含み、
前記２価金属の炭酸塩は、前記単量体組成物１００質量部に対して、０．００５質量部以上、０．５質量部以下の割合で配合される
ことを特徴とする、接着剤組成物。
【請求項６】
前記２価金属の炭酸塩が、炭酸カルシウムである
ことを特徴とする、請求項４または５に記載の接着剤組成物。
【請求項７】
前記カルボン酸のアルカリ金属塩は、ロジン酸のアルカリ金属塩および／または脂肪酸のアルカリ金属塩を含む
ことを特徴とする、請求項４または５に記載の接着剤組成物。
【発明の詳細な説明】
【技術分野】
【０００１】
本発明は、接着剤用共重合体ラテックスおよび接着剤組成物、詳しくは、ゴムと繊維とを接着するための接着剤用共重合体ラテックスおよび接着剤組成物に関する。
【背景技術】
【０００２】
従来より、タイヤ、ベルト、ホースなどのゴム製品を補強するゴム補強用繊維として、ナイロン、ポリエステル、アラミドなどの繊維が用いられている。【０００３】
これらゴム補強用繊維は、通常、ゴム製品に対する接着性を確保すべく、接着剤用共重合体ラテックス（一般に、ブタジエン−ビニルピリジン系共重合体ラテックス、または、ブタジエン−ビニルピリジン系共重合体ラテックスと他のゴムラテックスとの混合物）と、レゾルシン−ホルマリン樹脂とを含有する接着剤組成物に浸漬処理される。このとき、接着剤組成物が泡立つと、繊維の処理操業性が低下する場合がある。【０００４】
そこで、浸漬処理中の泡立ちを低減できる接着剤組成物として、例えば、特定のオリゴマーを重合乳化剤として用いて得られる共重合体ラテックスと、レゾルシン−ホルマリン樹脂とを含む接着剤組成物が提案されている（例えば、下記特許文献１参照。）。
【先行技術文献】
【特許文献】
【０００５】
【特許文献１】特公平７−５８７０号公報
【発明の概要】
【発明が解決しようとする課題】
【０００６】
しかるに、特許文献１に記載の接着剤組成物では、泡立ちを低減する効果が不十分な場合がある。【０００７】
そこで、本発明の目的は、浸漬処理時の泡立ちを低減させることができる接着剤用共重合体ラテックスおよび接着剤組成物を提供することにある。
【課題を解決するための手段】
【０００８】
本発明の接着剤用共重合体ラテックスは、脂肪族共役ジエン系単量体、および、これと共重合可能な他の単量体を共重合することにより得られる共重合体ラテックスと、カルボン酸のアルカリ金属塩と、２価金属の炭酸塩とを含むことを特徴としている。【０００９】
また、本発明の接着剤用共重合体ラテックスは、２価金属の炭酸塩が炭酸カルシウムであることが、好適である。【００１０】
また、本発明の接着剤用共重合体ラテックスは、カルボン酸のアルカリ金属塩がロジン酸のアルカリ金属塩および／または脂肪酸のアルカリ金属塩を含むことが、好適である。【００１１】
また、本発明の接着剤組成物は、脂肪族共役ジエン系単量体、および、これと共重合可能な他の単量体を共重合することにより得られる共重合体ラテックスと、レゾルシン−ホルマリン樹脂と、カルボン酸のアルカリ金属塩と、２価金属の炭酸塩とを含むことを特徴としている。【００１２】
また、本発明の接着剤組成物は、２価金属の炭酸塩が炭酸カルシウムであることが、好適である。【００１３】
また、本発明の接着剤組成物は、カルボン酸のアルカリ金属塩がロジン酸のアルカリ金属塩および／または脂肪酸のアルカリ金属塩を含むことが、好適である。
【発明の効果】
【００１４】
本発明の接着剤用共重合体ラテックスおよび接着剤組成物によれば、浸漬処理時の泡立ちを低減させることができる。
【発明を実施するための形態】
【００１５】
本発明の接着剤用共重合体ラテックスは、脂肪族共役ジエン系単量体、および、これと共重合可能な他の単量体を共重合することにより得られる共重合体ラテックスと、カルボン酸のアルカリ金属塩と、２価金属の炭酸塩とを含んでいる。
【００１６】
共重合体ラテックスは、脂肪族共役ジエン系単量体、および、これと共重合可能な他の単量体を含む単量体組成物を乳化重合することにより得られる。
【００１７】
脂肪族共役ジエン系単量体としては、例えば、１，３−ブタジエン、２−メチル−１，３−ブタジエン、２，３−ジメチル−１，３−ブタジエン、２−クロル−１，３−ブタジエンなどのブタジエン系単量体などが挙げられる。
【００１８】
これらの脂肪族共役ジエン系単量体のうち、好ましくは、ブタジエン系単量体が挙げられ、より好ましくは、１，３−ブタジエンが挙げられる。
【００１９】
また、これらの脂肪族共役ジエン系単量体は、単独（１種類のみ）で用いることもでき、２種以上併用することもできる。
【００２０】
脂肪族共役ジエン系単量体は、単量体組成物１００質量部中に、例えば、３０質量部以上、好ましくは、３５質量部以上、また、例えば、８０質量部以下、好ましくは、７５質量部以下の割合で配合される。
【００２１】
上記した脂肪族共役ジエン系単量体と共重合可能な他の単量体としては、例えば、ビニルピリジン系単量体、芳香族ビニル単量体、シアン化ビニル単量体、エチレン系不飽和カルボン酸単量体、エチレン系不飽和カルボン酸アルキルエステル単量体、ヒドロキシアルキル基を含有する不飽和単量体、エチレン系不飽和カルボン酸アミド単量体などが挙げられる。
【００２２】
ビニルピリジン系単量体としては、例えば、２−ビニルピリジン、３−ビニルピリジン、４−ビニルピリジン、２−メチル−５−ビニルピリジンなどが挙げられる。
【００２３】
芳香族ビニル単量体としては、例えば、スチレン、α−メチルスチレン、モノクロロスチレンなどが挙げられる。
【００２４】
シアン化ビニル単量体としては、例えば、アクリロニトリル、メタクリロニトリルなどが挙げられる。
【００２５】
エチレン系不飽和カルボン酸単量体としては、例えば、アクリル酸、メタクリル酸、クロトン酸などのエチレン系不飽和モノカルボン酸単量体、例えば、マレイン酸、フマル酸、イタコン酸などのエチレン系不飽和ジカルボン酸単量体（またはその無水物）などが挙げられる。
【００２６】
エチレン系不飽和カルボン酸アルキルエステル単量体としては、例えば、メチルアクリレート、エチルアクリレート、ブチルアクリレート、２−エチルヘキシルアクリレートなどのアクリル酸アルキルエステル単量体、例えば、メチルメタクリレート、エチルメタクリレート、ブチルメタクリレート、２−エチルヘキシルメタクリレートなどのメタクリル酸アルキルエステル単量体が挙げられる。
【００２７】
ヒドロキシアルキル基を含有する不飽和単量体としては、例えば、β−ヒドロキシエチルアクリレート、β−ヒドロキシエチルメタクリレートなどが挙げられる。
【００２８】
エチレン系不飽和カルボン酸アミド単量体としては、例えば、アクリルアミド、メタクリルアミドなどが挙げられる。
【００２９】
また、他の単量体として、上記した単量体の他に、エチレン、プロピレン、酢酸ビニル、プロピオン酸ビニル、塩化ビニル、塩化ビニリデンなど、通常の乳化重合において使用される単量体が挙げられる。
【００３０】
これらの他の単量体は、単独（１種類のみ）で用いることもでき、２種以上併用することもできる。
【００３１】
これらの他の単量体のうち、好ましくは、ビニルピリジン系単量体、芳香族ビニル系単量体、シアン化ビニル単量体、エチレン系不飽和カルボン酸単量体、エチレン系不飽和カルボン酸アルキルエステル単量体から選択される１種以上の単量体が挙げられ、より好ましくは、ビニルピリジン系単量体、芳香族ビニル系単量体から選択される１種以上の単量体が挙げられ、具体的には、２−ビニルピリジン、スチレン、アクリロニトリル、アクリル酸、メチルメタクリレートから選択される１種以上が挙げられる。
【００３２】
他の単量体は、単量体組成物１００質量部中に、例えば、２０質量部以上、好ましくは、２５質量部以上、また、例えば、８０質量部以下、好ましくは、７５質量部以下の割合で配合される。
【００３３】
本発明の接着剤用共重合体ラテックスを得るには、まず、脂肪族共役ジエン系単量体、および、これと共重合可能な他の単量体を共重合して、共重合体ラテックスを得る。
【００３４】
共重合体ラテックスを得るには、脂肪族共役ジエン系単量体、および、これと共重合可能な他の単量体を含む単量体組成物を乳化重合する。
【００３５】
そして、単量体組成物を乳化重合するには、単量体組成物に乳化剤および重合開始剤を添加する。
【００３６】
乳化剤としては、ポリエチレングリコールのアルキルエステル型、アルキルフェニルエーテル型、アルキルエーテル型などのノニオン性界面活性剤、例えば、高級アルコールの硫酸エステル塩、アルキルベンゼンスルホン酸塩、アルキルジフェニルエーテルスルホン酸塩、脂肪族スルホン酸塩、ノニオン性界面活性剤の硫酸エステル塩、ナフタレンスルホン酸塩のホルマリン縮合物などのアニオン性界面活性剤が挙げられる。また、アニオン性界面活性剤として、ロジン酸石鹸、脂肪酸石鹸などの、後述するカルボン酸のアルカリ金属塩も挙げられる。
【００３７】
これらの乳化剤は、単独（１種類のみ）で用いることもでき、２種以上併用することもできる。
【００３８】
また、これら乳化剤のうち、好ましくは、アニオン性界面活性剤が挙げられ、より好ましくは、ロジン酸石鹸、脂肪酸石鹸、ナフタレンスルホン酸塩のホルマリン縮合物が挙げられる。
【００３９】
乳化剤は、単量体組成物１００質量部に対して、例えば、０．５質量部以上、好ましくは、１．０質量部以上、また、例えば、７．０質量部以下、好ましくは、６．０質量部以下の割合で添加される。
【００４０】
重合開始剤は、ラジカル重合開始剤であって、例えば、過硫酸カリウム、過硫酸ナトリウム、過硫酸アンモニウムなどの水溶性重合開始剤、例えば、クメンハイドロパーオキサイド、過酸化ベンゾイル、t−ブチルハイドロパーオキサイド、アセチルパーオキサイド、ジイソプロピルベンゼンハイドロパーオキサイド、１，１，３，３−テトラメチルブチルハイドロパーオキサイドなどの油溶性重合開始剤が挙げられる。
【００４１】
これらの重合開始剤のうち、好ましくは、水溶性重合開始剤としては、過硫酸カリウム、過硫酸ナトリウム、過硫酸アンモニウムが挙げられ、油溶性重合開始剤としては、クメンハイドロパーオキサイドが挙げられる。
【００４２】
重合開始剤は、単量体組成物１００質量部に対して、例えば、０．０１質量部以上、好ましくは、０．０５質量部以上、また、例えば、３．０質量部以下、好ましくは、２．０質量部以下の割合で添加される。
【００４３】
また、単量体組成物を乳化重合するには、必要により、還元剤、連鎖移動剤を添加することができる。
【００４４】
還元剤としては、例えば、亜硫酸塩、亜硫酸水素塩、ピロ亜硫酸塩、亜ジチオン酸塩、ジチオン酸塩、チオ硫酸塩、ホルムアルデヒドスルホン酸塩、ベンズアルデヒドスルホン酸塩、硫酸第一鉄、例えば、Ｌ−アスコルビン酸、エリソルビン酸、酒石酸、クエン酸などのカルボン酸類およびその塩、例えば、デキストロース、サッカロースなどの還元糖類、例えば、ジメチルアニリン、トリエタノールアミンなどのアミン類が挙げられる。
【００４５】
これらの還元剤のうち、好ましくは、カルボン酸類およびその塩が挙げられ、より好ましくは、Ｌ−アスコルビン酸、エリソルビン酸が挙げられる。
【００４６】
還元剤は、重合開始剤１００質量部に対して、例えば、０質量部以上、また、例えば、１．０質量部以下、好ましくは、０．７質量部以下の割合で添加される。
【００４７】
連鎖移動剤としては、例えば、ｎ−ヘキシルメルカプタン、ｎ−オクチルメルカプタン、ｔ−オクチルメルカプタン、ｎ−ドデシルメルカプタン、ｔ−ドデシルメルカプタン、ｎ−ステアリルメルカプタンなどのアルキルメルカプタン、例えば、ジメチルキサントゲンジサルファイド、ジイソプロピルキサントゲンジサルファイドなどのキサントゲン化合物、例えば、テトラメチルチウラムジスルフィド、テトラエチルチウラムジスルフィド、テトラメチルチウラムモノスルフィドなどのチウラム化合物、例えば、２，６−ジ−ｔ−ブチル−４−メチルフェノール、スチレン化フェノールなどのフェノール化合物、例えば、アリルアルコールなどのアリル化合物、例えば、ジクロルメタン、ジブロモメタン、四臭化炭素などのハロゲン化炭化水素化合物、例えば、α−ベンジルオキシスチレン、α−ベンジルオキシアクリロニトリル、α−ベンジルオキシアクリルアミドなどのビニルエーテル、例えば、トリフェニルエタン、ペンタフェニルエタン、アクロレイン、メタアクロレイン、チオグリコール酸、チオリンゴ酸、２−エチルヘキシルチオグリコレート、α−メチルスチレンダイマーなどが挙げられる。
【００４８】
これらの連鎖移動剤は、単独（１種類のみ）で用いることもでき、２種以上併用することもできる。
【００４９】
これらの連鎖移動剤のうち、好ましくは、アルキルメルカプタンが挙げられ、より好ましくは、ｎ−オクチルメルカプタン、ｔ−ドデシルメルカプタンが挙げられる。
【００５０】
連鎖移動剤は、単量体組成物１００質量部に対して、例えば、０質量部以上、好ましくは、０．０５質量部以上、また、例えば、１０質量部以下、好ましくは、７質量部以下の割合で添加される。
【００５１】
また、乳化重合において、必要により、炭化水素類を添加することができる。
【００５２】
炭化水素類としては、例えば、ペンタン、ヘキサン、ヘプタン、オクタン、シクロヘキサン、シクロヘプタンなどの飽和炭化水素、例えば、ペンテン、ヘキセン、ヘプテン、シクロペンテン、シクロヘキセン、シクロヘプテン、４−メチルシクロヘキセン、１−メチルシクロヘキセンなどの不飽和炭化水素、例えば、ベンゼン、トルエン、キシレンなどの芳香族炭化水素などが挙げられる。
【００５３】
炭化水素類としては、好ましくは、シクロヘキセン、トルエンが挙げられる。炭化水素類がシクロへキセンまたはトルエンであると、低沸点で重合終了後に水蒸気蒸留などによって回収、再利用することができ、環境負荷の観点から好適である。
【００５４】
また、単量体組成物を乳化重合するには、必要により、例えば、水酸化ナトリウム、炭酸ナトリウムなどの電解質、重合促進剤、キレート剤などを添加することができる。
【００５５】
そして、単量体組成物を、その重合転化率が、例えば、９０％以上となるように乳化重合する。
【００５６】
その後、例えば、ハイドロキノンなどの重合禁止剤を添加して重合反応を停止させて、例えば、減圧蒸留などの方法により未反応の単量体を除去する。
【００５７】
これにより、共重合体ラテックスが調製される。
【００５８】
得られた共重合体ラテックスの粒子径は、例えば、０．０７μｍ以上、好ましくは、０．０９μｍ以上、また、例えば、０．３μｍ以下、好ましくは、０．２５μｍ以下である。
【００５９】
得られた共重合体ラテックスの固形分濃度は、例えば、３５質量％以上、好ましくは、４０質量％以上、また、例えば、５５質量％以下、好ましくは、５０質量％以下である。
【００６０】
次いで、本発明の接着剤用共重合体ラテックスを得るには、共重合体ラテックスと、カルボン酸のアルカリ金属塩と、２価金属の炭酸塩とを配合する。
【００６１】
カルボン酸のアルカリ金属塩としては、例えば、ロジン酸石鹸（ロジン酸のアルカリ金属塩）および／または脂肪酸石鹸（脂肪酸のアルカリ金属塩）が挙げられる。
【００６２】
ロジン酸石鹸としては、例えば、ロジン酸ナトリウム、ロジン酸カリウムなどが挙げられる。これらのロジン酸石鹸のうち、好ましくは、ロジン酸ナトリウムが挙げられる。
【００６３】
脂肪酸石鹸としては、例えば、ラウリン酸ナトリウム、ラウリン酸カリウム、ミリスチン酸ナトリウム、ミリスチン酸カリウム、ステアリン酸ナトリウム、ステアリン酸カリウム、パルミチン酸ナトリウム、パルミチン酸カリウムなどの炭素数１２〜１８のアルキル基を有する飽和脂肪酸石鹸、例えば、ヘキサデセン酸ナトリウム、ヘキサデセン酸カリウム、オレイン酸ナトリウム、オレイン酸カリウムなどの炭素数１２〜１８のアルキル基を有する不飽和脂肪酸石鹸が挙げられる。
【００６４】
これらの脂肪酸石鹸のうち、好ましくは、不飽和脂肪酸石鹸が挙げられ、より好ましくは、オレイン酸カリウムが挙げられる。
【００６５】
カルボン酸のアルカリ金属塩は、単量体組成物（すなわち、接着剤用共重合体ラテックスの固形分）１００質量部に対して、例えば、０．３質量部以上、好ましくは、０．５質量部以上、また、例えば、８．０質量部以下、好ましくは、７．０質量部以下の割合で配合される。
【００６６】
また、カルボン酸のアルカリ金属塩は、接着剤用共重合体ラテックス１００質量部中に、例えば、０．３質量部以上、好ましくは、０．５質量部以上、また、例えば、８．０質量部以下、好ましくは、７．０質量部以下の割合で配合される。
【００６７】
カルボン酸のアルカリ金属塩が接着剤用共重合体ラテックス中に上記範囲で配合されていると、接着剤用共重合体ラテックスと後述するレゾルシン−ホルマリン樹脂とを配合して得られる接着剤組成物の安定性を確保することができる。なお、接着剤用共重合体ラテックスに対するカルボン酸のアルカリ金属塩の配合割合が上記範囲未満であると、接着剤用共重合体ラテックスの安定性が劣り、共重合体ラテックスや接着剤組成物において凝集物などが発生する場合がある。また、接着剤用共重合体ラテックスに対するカルボン酸のアルカリ金属塩の配合割合が上記範囲を超過すると、初期接着力や耐熱接着力が低下する場合がある。
【００６８】
２価金属の炭酸塩としては、例えば、炭酸カルシウム、炭酸マグネシウムなどが挙げられる。これらの２価金属の炭酸塩のうち、好ましくは、炭酸カルシウムが挙げられる。
【００６９】
２価金属の炭酸塩は、単量体組成物（すなわち、接着剤用共重合体ラテックスの固形分）１００質量部に対して、例えば、０．００５質量部以上、好ましくは、０．０１質量部以上、また、例えば、０．５質量部以下、好ましくは、０．１質量部以下の割合で配合される。
【００７０】
２価金属の炭酸塩は、接着剤用共重合体ラテックス１００質量部中に、例えば、０．００５質量部以上、好ましくは、０．０１質量部以上、より好ましくは、０．０５質量部以上、また、例えば、０．５質量部以下、好ましくは、０．１質量部以下の割合で配合される。
【００７１】
また、２価金属の炭酸塩は、カルボン酸のアルカリ金属塩１００質量部に対して、例えば、０．０５質量部以上、好ましくは、０．１質量部以上、また、例えば、３０質量部以下、好ましくは、２０質量部以下の割合で配合される。
【００７２】
２価金属の炭酸塩が接着剤用共重合体ラテックス中に上記範囲で配合されていると、接着剤用共重合体ラテックスと後述するレゾルシン−ホルマリン樹脂とを配合して得られる接着剤組成物の泡立ちを低減することができる。なお、接着剤用共重合体ラテックスに対する２価金属の炭酸塩の配合割合が上記範囲未満であると、接着剤組成物の泡立ちの抑制が不十分となる場合がある。また、接着剤用共重合体ラテックスに対する２価金属の炭酸塩の配合割合が上記範囲を超過すると、炭酸塩の沈降や凝集物が発生する場合がある。
【００７３】
共重合体ラテックスと、カルボン酸のアルカリ金属塩とを配合するには、例えば、カルボン酸のアルカリ金属塩を水に溶解させて、得られた溶解液を共重合体ラテックスに配合する。
【００７４】
また、共重合体ラテックスと、２価金属の炭酸塩とを配合するには、２価金属の炭酸塩を水に分散させて、分散液（スラリー）を調製し、得られた分散液（スラリー）を共重合体ラテックスに配合する。
【００７５】
なお、カルボン酸のアルカリ金属塩を乳化剤として共重合ラテックスの重合に用いた場合には、得られた共重合体ラテックスにカルボン酸のアルカリ金属塩を配合しなくてもよい。また、カルボン酸のアルカリ金属塩を乳化剤として共重合ラテックスの重合に用いた場合において、さらに、得られた共重合体ラテックスにカルボン酸のアルカリ金属塩を配合することもできる。
【００７６】
これにより、接着剤用共重合体ラテックスが調製される。
【００７７】
得られた接着剤用共重合体ラテックスは、ゴムとゴム補強繊維とを接着するための接着剤組成物に配合される。
【００７８】
ゴムとしては、特に限定されず、例えば、天然ゴム、ＳＢＲ、ＮＢＲ、クロロプレンゴム、ポリブタジエンゴム、ポリイソプレンゴム、それらの各種変性ゴムなどが挙げられる。また、ゴムには、例えば、充填剤、軟化剤、加硫剤、加硫促進剤などを配合することができる。
【００７９】
ゴム補強繊維としては、例えば、ナイロン繊維、ポリエステル繊維、アラミド繊維、ガラス繊維などが挙げられる。また、これらの繊維の形態としては、特に限定されず、例えば、コード、ケーブル、織物、帆布、短繊維などが挙げられる。
【００８０】
接着剤組成物は、接着剤用共重合体ラテックスとレゾルシン−ホルマリン樹脂とを配合し、混合することにより得られる。
【００８１】
接着剤組成物を調製するには、接着剤用共重合体ラテックス１００質量部（固形分）に対して、レゾルシン−ホルマリン樹脂を、例えば、５質量部以上、また、例えば、１００質量部以下、好ましくは、９０質量部以下、配合する。
【００８２】
また、接着剤組成物には、必要に応じて、イソシアネート、ブロックドイソシアネート、エチレン尿素、２，６−ビス（２，４−ジヒドロキシフェニルメチル）−４−クロロフェノール、一塩化イオウとレゾルシンの縮合物およびレゾルシン−ホルマリン縮合物との混合物などの変性レゾルシン−ホルマリン樹脂、ポリエポキシド、変性ポリ塩化ビニル、カーボンブラックなどの接着助剤、アンモニア水などのｐＨ調整剤、充填剤、架橋剤、加硫剤、加硫促進剤などを配合することができる。
【００８３】
接着剤組成物の固形分濃度は、例えば、１０質量％以上、好ましくは、１３質量％以上、また、例えば、２５質量％以下、好ましくは、２０質量％以下である。
【００８４】
また、上記した接着剤組成物では、カルボン酸のアルカリ金属塩や、２価金属の炭酸塩を含有する接着剤用共重合体ラテックスと、レゾルシン−ホルマリン樹脂とを配合しているが、例えば、カルボン酸のアルカリ金属塩や、２価金属の炭酸塩を含有しない接着剤用共重合体ラテックスと、レゾルシン−ホルマリン樹脂と、カルボン酸のアルカリ金属塩と、２価金属の炭酸塩とを配合して、接着剤組成物を調製することもできる。
【００８５】
そして、ゴムとゴム補強繊維とを接着するには、まず、接着剤組成物をゴム補強繊維に処理する。
【００８６】
接着剤組成物をゴム補強繊維に処理するには、例えば、ディッピングマシンなどを用いて、接着剤組成物にゴム補強繊維を浸漬させる。
【００８７】
このとき、本発明の接着剤組成物では、２価金属の炭酸塩を含有しているので、泡立ちが低減される。
【００８８】
その後、例えば、１００℃以上、好ましくは、１１０℃以上、また、例えば、１８０℃以下、好ましくは、１６０℃以下で、例えば、８０秒以上、好ましくは、１００秒以上、また、例えば、２００秒以下、好ましくは、１５０秒以下、乾燥させ、その後、例えば、１８０℃以上、好ましくは、２００℃以上、また、例えば、３００℃以下、好ましくは、２６０℃以下で、例えば、３０秒以上、好ましくは、５０秒以上、また、例えば、１００秒以下、好ましくは、８０秒以下、加熱して焼き付けする。
【００８９】
そして、上記処理の後、接着剤組成物が処理されたゴム補強繊維に、ゴムを接触させて、ゴムとゴム補強繊維とを加熱および加圧すると、ゴムとゴム補強繊維とが接着される。
【実施例】
【００９０】
以下、実施例を挙げて本発明をさらに具体的に説明するが、本発明は、これらの実施例に限定されるものではない。なお、実施例中、配合割合を示す部および％は質量基準によるものである。また、実施例中の配合割合などの数値は、上記の実施形態において記載される数値範囲の上限値または下限値に代替することができる。
１．共重合体ラテックスの合成
攪拌機付きオートクレーブに、水１２０質量部と、表１に示す乳化剤とを加え、乳化剤を水に溶解させた。【００９１】
次いで、表１に示す単量体組成物と、ｔ−ドデシルメルカプタン０．６２質量部とをオートクレーブに加えて乳化させた。【００９２】
次いで、過硫酸カリウム０．２４質量部をオートクレーブに加え、内温を６０℃に保ち、単量体組成物を重合した。【００９３】
重合転化率が９３％に達した時点で、ハイドロキノン０．０９質量部を加え、重合を停止させ、その後、減圧蒸留により未反応の単量体を除去して、共重合体ラテックスを得た。【００９４】
得られた共重合ラテックスに、表１に示す添加剤を加えて、各合成例の接着剤用共重合体ラテックスを得た。
２．接着剤組成物の調製
水２６０質量部に１０％水酸化ナトリウム４質量部を添加して攪拌した後、レゾルシン７．９質量部、および、３７％ホルマリン８．６質量部を加えて攪拌混合し、３０℃にて６時間熟成し、レゾルシン−ホルマリン樹脂を合成した。【００９５】
次いで、各実施例および各比較例の接着剤用共重合体ラテックス１００質量部に、接着剤組成物の固形分濃度が１６．５質量％になるように水を添加して撹拌した後、レゾルシン−ホルマリン樹脂と、２８％アンモニア水１１．４質量部とを添加して攪拌混合した。      【００９６】
その後、２７％ブロックドイソシアネート分散液（明成化学工業（株）製ＳＵ−１２５Ｆ）４６．３質量部添加して、３０℃にて４８時間熟成させて、接着剤組成物を得た。
３．接着剤組成物の消泡性試験
表２に示す各実施例および各比較例の接着剤組成物２００ｇ（２００ｍｌ）を、メスシリンダー（１０００ｍｌ）に投入し、接着剤組成物に空気８００ｍｌを吹き込み、発泡させた。【００９７】
発泡直後の接着剤組成物の上端（発泡体積）を、メスシリンダーの目盛りで確認した。また、泡が消えるまでの時間（消泡時間）を測定した。結果を表２に示す。
４．接着剤組成物の接着性評価
（１）タイヤコード浸漬処理
試験用シングルコードディッピングマシンを用いて、各実施例および各比較例で得られた接着剤組成物に、前処理されたポリエステル・タイヤコード（１６７０ｄｔｅｘ／２）を浸漬し、１２０℃で１２０秒間乾燥した後、２４０℃で６０秒間、焼き付けた。
（２）ゴム
下記の配合処方によりゴムを準備した。
＜ゴム処方＞
天然ゴム                  ７０質量部
ＳＢＲゴム                ３０質量部
ＦＥＦカーボン            ４０質量部
プロセスオイル              ４質量部
アンチゲンＲＤ（＊１）      ２質量部
ステアリン酸            １．５質量部
亜鉛華                            ５質量部
加硫促進剤ＤＭ（＊２）  ０．９質量部
硫黄                    ２．７質量部
＊１：２，２，４−トリメチル−１，２−ジヒドロキノリン重合物（住友化学（株）社製）
＊２：ジベンゾチアジルジスルフィド
（３）初期接着力および耐熱接着力の測定
表３に示す各実施例および各比較例の接着剤組成物で処理されたポリエステル・タイヤコードをゴムではさみ、１６０℃で２０分（初期接着力の評価条件）、または、１７０℃で５０分（耐熱接着力の評価条件）の条件で加硫プレスした。【００９８】
ゴムとゴム補強繊維との初期接着力および耐熱接着力を、ＡＳＴＭ  Ｄ２１３８−６７（Ｈ  Ｐｕｌｌ  Ｔｅｓｔ）に準じて測定した。結果を表３に示す。比較例２に示すように、シリコーン系消泡剤を含有する接着剤組成物では、初期接着力および耐熱接着力が劣るという結果であった。【００９９】
【表１】
0005671188.tif 000002
【０１００】
【表２】
0005671188.tif 000003
【０１０１】
【表３】
0005671188.tif 000004
【０１０２】
なお、上記発明は、本発明の例示の実施形態として提供したが、これは単なる例示に過ぎず、限定的に解釈してはならない。当該技術分野の当業者によって明らかな本発明の変形例は、後記請求の範囲に含まれる。
【産業上の利用可能性】
【０１０３】
本発明の接着剤用共重合体ラテックスおよび接着剤組成物は、ゴムとゴム補強繊維とを接着するために利用される。
【要約】
接着剤用共重合体ラテックスは、脂肪族共役ジエン系単量体、および、これと共重合可能な他の単量体を共重合することにより得られる共重合体ラテックスと、カルボン酸のアルカリ金属塩と、２価金属の炭酸塩とを含む。